(57)【特許請求の範囲】
【請求項１】
Ａ）２０重量％〜９９．０重量％の芳香族ポリカーボネート、
Ｂ）０．０〜１．０重量％の、脂肪族スルホン酸、芳香族スルホン酸、およびスルホンアミドのアルカリ金属塩およびアルカリ土類金属塩；ならびに、メチルホスホン酸ナトリウム、メチルホスホン酸カリウム、（２−フェニルエチレン）ホスホン酸ナトリウム、（２−フェニルエチレン）ホスホン酸カリウム、ペンタクロロ安息香酸ナトリウム、ペンタクロロ安息香酸カリウム、２，４，６−トリクロロ安息香酸ナトリウム、２，４，６−トリクロロ安息香酸カリウム、２，４−ジクロロ安息香酸ナトリウム、２，４−ジクロロ安息香酸カリウム、フェニルホスホン酸リチウム、ヘキサフルオロアルミン酸三ナトリウム、ヘキサフルオロアルミン酸三カリウム、ヘキサフルオロチタン酸二ナトリウム、ヘキサフルオロチタン酸二カリウム、ヘキサフルオロケイ酸二ナトリウム、ヘキサフルオロケイ酸二カリウム、ヘキサフルオロジルコン酸二ナトリウム、ヘキサフルオロジルコン酸二カリウム、ピロリン酸ナトリウム、ピロリン酸カリウム、メタリン酸ナトリウム、メタリン酸カリウム、テトラフルオロホウ酸ナトリウム、テトラフルオロホウ酸カリウム、ヘキサフルオロリン酸ナトリウム、ヘキサフルオロリン酸カリウム、リン酸ナトリウム、リン酸カリウム、リン酸リチウム、およびそれらの混合物からなる群から選択される、少なくとも１種の難燃剤、
Ｃ）０．５重量％〜５０．０重量％の、少なくとも１種のガラス繊維、１種の炭素繊維およびカーボン・ナノチューブからなる群から選択される少なくとも１つの成分、
Ｄ）０．０１重量％〜３．０重量％の、ジグリセロールエステルの群から選択される、少なくとも１種の流動助剤、
Ｅ）０．０重量％〜５．０重量％の少なくとも１種の抗滴下剤、
Ｆ）０．０重量％〜１．０重量％の少なくとも１種の熱安定剤、
Ｇ）０．０重量％〜１０．０重量％の、酸化防止剤、紫外線吸収剤、IR吸収剤、静電気防止剤、蛍光増白剤、光散乱剤、着色料、無機充填剤、およびエチレン−アクリル酸メチルコポリマーからなる群から選択される、さらなる添加剤
を含んでなる組成物であって、
ジグリセロールエステルとして、式（Ｉ）のエステル：
【化１】
0006804446.tif 000026
［式中、
Ｒ＝ＣＯＣｎＨ２ｎ＋１および／またはＲ＝ＣＯＲ’であり、
ここで、ｎは整数であり、かつＲ’は、分岐鎖状アルキル部分または分岐鎖状もしくは非分岐鎖状アルケニル部分であり、かつＣｎＨ２ｎ＋１は、脂肪族、飽和直鎖状アルキル部分である。］
が含まれる、組成物。
【請求項２】
前記成分Ａ）〜Ｇ）の合計が１００重量％となる、請求項１に記載の組成物。
【請求項３】
Ｒ＝ＣＯＣｎＨ２ｎ＋１において、ｎが６〜２４、好ましくは８〜１８、より好ましくは１０〜１６および一層より好ましくは１２の整数である、請求項２に記載の組成物。
【請求項４】
少なくとも０．０５重量％の抗滴下剤が存在している、請求項１〜３のいずれか一項に記載の組成物。
【請求項５】
ガラス繊維および０．００１〜１．０重量％の難燃剤を含んでなる、請求項１〜４のいずれか一項に記載の組成物。
【請求項６】
ガラス繊維が存在していて、かつ該ガラス繊維が３ｍｍ〜６ｍｍの配合前の長さを有する、請求項１〜５のいずれか一項に記載の組成物。
【請求項７】
ガラス繊維が存在していて、かつ該ガラス繊維が細断ガラス繊維である、請求項１〜６のいずれか一項に記載の組成物。
【請求項８】
ガラス繊維が存在していて、かつ該ガラス繊維が５〜２５μｍ、好ましくは８〜２０μｍおよびより好ましくは１１〜１７μｍの平均繊維直径を有する、請求項１〜７のいずれか一項に記載の組成物。
【請求項９】
前記組成物が、ＩＳＯ  １１３３（試験温度３００℃、質量１．２ｋｇ）により測定される７〜２５ｃｍ３／１０分のメルトボリュームフローレートＭＶＲを有し、かつＩＳＯ  ５２７により測定される弾性係数が少なくとも２７００Ｎ／ｍｍ２である、請求項１〜８のいずれか一項に記載の組成物。
【請求項１０】
前記組成物が、炭素繊維を含んでなる、請求項１〜５のいずれか一項に記載の組成物。
【請求項１１】
１．５ｍｍ壁厚でＵＬ９４  Ｖ−０可燃性等級を有する、電気／電子部門またはＩＴ部門用の厚さ０．１〜３ｍｍの薄肉成形品の製造における、請求項１〜１０に記載の組成物の使用。
【請求項１２】
成形品、特にウルトラブック用の構成部品用成形品、の製造における、ＩＳＯ  １１３３（試験温度３００℃、質量１．２ｋｇ）により測定される１〜３０ｃｍ３／１０分のメルトボリュームフローレートＭＶＲおよび室温でＩＳＯ  １７９／１ｅＵにより測定される３５  ｋＪ／ｍ２を超えるシャルピー衝撃強さを有する請求項１〜１０に記載の組成物の使用。
【請求項１３】
Ａ）２０重量％〜９９．０重量％の芳香族ポリカーボネート、
Ｂ）０．０〜１．０重量％の、脂肪族スルホン酸、芳香族スルホン酸、およびスルホンアミドのアルカリ金属塩およびアルカリ土類金属塩；ならびに、メチルホスホン酸ナトリウム、メチルホスホン酸カリウム、（２−フェニルエチレン）ホスホン酸ナトリウム、（２−フェニルエチレン）ホスホン酸カリウム、ペンタクロロ安息香酸ナトリウム、ペンタクロロ安息香酸カリウム、２，４，６−トリクロロ安息香酸ナトリウム、２，４，６−トリクロロ安息香酸カリウム、２，４−ジクロロ安息香酸ナトリウム、２，４−ジクロロ安息香酸カリウム、フェニルホスホン酸リチウム、ヘキサフルオロアルミン酸三ナトリウム、ヘキサフルオロアルミン酸三カリウム、ヘキサフルオロチタン酸二ナトリウム、ヘキサフルオロチタン酸二カリウム、ヘキサフルオロケイ酸二ナトリウム、ヘキサフルオロケイ酸二カリウム、ヘキサフルオロジルコン酸二ナトリウム、ヘキサフルオロジルコン酸二カリウム、ピロリン酸ナトリウム、ピロリン酸カリウム、メタリン酸ナトリウム、メタリン酸カリウム、テトラフルオロホウ酸ナトリウム、テトラフルオロホウ酸カリウム、ヘキサフルオロリン酸ナトリウム、ヘキサフルオロリン酸カリウム、リン酸ナトリウム、リン酸カリウム、リン酸リチウム、およびそれらの混合物からなる群から選択される、少なくとも１種の難燃剤、
Ｃ）０．５重量％〜５０．０重量％の、少なくとも１種のガラス繊維、１種の炭素繊維およびカーボン・ナノチューブからなる群から選択される少なくとも１つの成分、
Ｄ）０．０１重量％〜３．０重量％の、ジグリセロールエステルの群から選択される、少なくとも１種の流動助剤、
Ｅ）０．０重量％〜５．０重量％の少なくとも１種の抗滴下剤、
Ｆ）０．０重量％〜１．０重量％の少なくとも１種の熱安定剤、
Ｇ）０．０重量％〜１０．０重量％の、酸化防止剤、紫外線吸収剤、IR吸収剤、静電気防止剤、蛍光増白剤、光散乱剤、着色料、無機充填剤、およびエチレン−アクリル酸メチルコポリマーからなる群から選択される、さらなる添加剤
を含んでなる組成物のメルトにおいて流動性を改善するための少なくとも一つのジグリセロールエステルの使用であって、
ジグリセロールエステルとして、式（Ｉ）のエステル：
【化２】
0006804446.tif 000027
［式中、
Ｒ＝ＣＯＣｎＨ２ｎ＋１および／またはＲ＝ＣＯＲ’であり、
ここで、ｎは整数であり、かつＲ’は、分岐鎖状アルキル部分または分岐鎖状もしくは非分岐鎖状アルケニル部分であり、かつＣｎＨ２ｎ＋１は、脂肪族、飽和直鎖状アルキル部分である。］
が含まれる、使用。
【発明の詳細な説明】
【技術分野】
【０００１】
本発明は、高い流動性、卓越した剛性および可能的に改善した難燃特性を有する、ガラス繊維強化ポリカーボネート組成物のみならず、同様に炭素繊維強化ポリカーボネート組成物またはカーボン・ナノチューブ強化ポリカーボネート組成物に関する。さらに本発明は、ＥＥおよびＩＴ部門のハウジング部品（例えば、電気的ハウジング／接続箱またはＬＣＤ／ＬＥＤスクリーンのフレーム）、同様にスマートフォン、タブレット、ウルトラブック（Ultrabook）、ノートブックまたはノート型パソコン等の携帯通信端末、同様に、衛星ナビゲーション、スマートウォッチまたは心拍数モニターのハウジング部品および薄肉設計の電気的用途（例えば、住居用および業務用ネットワークシステムおよびスマートメーター用ハウジング部品）の製造における本発明による組成物の使用に関する。
【０００２】
これら組成物は、１．５ｍｍの壁厚でＵＬ９４  Ｖ−０の防火分類を達成している、比較的大きな構成部品に特に有用である。
【０００３】
先行技術には、剛性を改善するために、ポリカーボネート等のプラスチック類をガラス繊維、炭素繊維またはカーボン・ナノチューブと混合することが開示されている。さらに、数多くの難燃剤がポリカーボネートに好適であることが知られている。それにもかかわらず、剛性に関してポリカーボネートの特性および難燃特性を最適化することは、特に流動性を犠牲にすることを伴う。
【０００４】
ＷＯ  ２０１３／０４５５５２  Ａ１には、高度の剛性、同様に良好な強靱性を有するガラス繊維充填難燃性ポリカーボネートが記載されている。対応する組成物の流動性を改善する可能性については何も教示がない。ＵＳ  ３  ９５１  ９０３  Ａには、応力亀裂耐性を改善するための、ガラス繊維充填ポリカーボネートにおけるカルボン酸無水物の使用が記載されている。ＥＰ  ０  ０６３  ７６９  Ａ２には、ガラス繊維およびポリ無水物を含んでなり、かつ改善した水準の衝撃強さを有するポリカーボネートが記載されている。改善した流動性は記載されていない。
【０００５】
改善した流動は、所望の効果を達成するために、伝統的に、ＢＤＰ（ビスフェノールＡジホスフェート）を、１０重量％を超える量で用いることにより探求されてきた。しかしながら、結果として熱耐性は大幅に低減した。
【０００６】
ジグリセロールエステルは、透明静電気防止組成物と関連して、例えばＪＰ２０１１１０８４３５  Ａ、ＪＰ２０１０１５０４５７  Ａ、ＪＰ２０１０１５０４５８  Ａにおいて引用されている。ＪＰ２００９２９２９６２  Ａには、エステルが少なくとも２０個の炭素原子を有する特定の態様が記載されている。ＪＰ２０１１２５６３５９  Ａにはジグリセロールエステル類を含んでなる難燃性紫外線安定静電気防止組成物が記載されている。  
【０００７】
本発明が提起する一つの課題は、高剛性、高流動性の組み合わせ、および理想的にはＵＬ９４  Ｖ−０の耐炎性（１．５ｍｍの壁厚に製造された成形品用に）を特色とする強化ポリカーボネート組成物、同様に、先行技術の組成物の短所（例えば、加工中の不十分な流動性）がない対応の成形品を提供することである。  
【０００８】
驚くべきことに、今やこの課題は、以下を含んでなる組成物によって解決されることが見出された：
Ａ）２０．０重量％〜９９．０重量％の芳香族ポリカーボネート、
Ｂ）０．０重量％〜１．０重量％の少なくとも１種の難燃剤、
Ｃ）０．５重量％〜５０．０重量％の少なくとも１種のガラス繊維、１種の炭素繊維および／またはカーボン・ナノチューブ、
Ｄ）０．０１重量％〜３．０重量％のジグリセロールエステルの群から選択される少なくとも１種の流動助剤、
Ｅ）０．０重量％〜５．０重量％の少なくとも１種の抗滴下剤(Antitropfmittels)、
Ｆ）０．０重量％〜１．０重量％の少なくとも１種の熱安定剤、
Ｇ）０．０重量％〜１０．０重量％のさらなる添加剤。
【０００９】
好ましくは、組成物はさらなる成分は含まず、むしろ成分Ａ）〜Ｇ）は合計１００重量％となる。
【００１０】
ガラス繊維および／または炭素繊維および／またはカーボン・ナノチューブおよびさらなる添加剤の高い割合にもかかわらず、驚くべきことに、比較的少量のジグリセロールエステルでも顕著な流動性の改善を達成するために十分である。それに応じて、熱特性（例えば、熱耐性）への影響は最小限である。  
【００１１】
本発明は、さらにそのような組成物から得られた成形品(Formteile)によって解決される。
【００１２】
ＩＳＯ  １１３３（試験温度３００℃、質量１．２ｋｇ）により測定される、１〜３０ｃｍ３／１０分、より好ましくは７〜２５  ｃｍ３／１０分のメルトボリュームフローレートＭＶＲ、および１．５ｍｍ壁厚でのＵＬ−９４  Ｖ−０燃焼等級および／またはＩＳＯ  １１３３（試験温度３００℃、質量１．２ｋｇ）により測定される１〜３０ｃｍ３／１０分、より好ましくは７〜２５ｃｍ３／１０分のメルトボリュームフローレートＭＶＲならびに、組成物中にガラス繊維が存在している場合、室温でＤＩＮ  ＥＮ  ＩＳＯ  １７９により測定される３５ｋＪ／ｍ２を上回るシャルピー衝撃強さを有する、本発明によるそれら組成物は、成形品の製造における使用に好ましい。
【００１３】
本発明による組成物は、場合により改善した耐炎性に加えて、良好な機械的特性、具体的には、良好な水準の剛性、および非常に良好なレオロジー挙動（流動し易い）で注目すべきである。本発明に好ましいのは、充填剤と同様に難燃剤を含んでなる組成物である。
【００１４】
本発明による組成物の個々の成分は、以下に一層より詳細に記載されている。
【００１５】
成分Ａ
本発明の目的のためのポリカーボネートは、ホモポリカーボネートのみならず、コポリカーボネートもである；問題のポリカーボネートは、通常の様式での直鎖状または分岐鎖状でもよい。本発明によれば、ポリカーボネートの混合物も有用である。
【００１６】
問題のポリカーボネートは、通常の方法にてジフェノール類、炭酸誘導体、場合により停止剤および分岐形成剤から調製される。
【００１７】
ポリカーボネートの調製に関する詳細は、約４０年間、数多くの特許文献に書き留められてきた。ここで、例えば、Schnell, “Chemistry and Physics of Polycarbonates”, Polymer Reviews, Volume 9, Interscience Publishers, New York, London, Sydney 1964、D. Freitag, U. Grigo, P.R. Mueller, H. Nouvertne, BAYER AG, “Polycarbonates” in Encyclopedia of Polymer Science and Engineering, Volume 11, Second Edition, 1988, pages 648-718および最後に、U. Grigo, K. Kirchner and P.R. Mueller “Polycarbonate” in Becker/Braun, Kunststoff-Handbuch, Volume 3/1, Polycarbonate, Polyacetale, Polyester, Celluloseester, Carl Hanser Verlag Munich, Vienna 1992, pages 117-299を参照してもよい。
【００１８】
芳香族ポリカーボネートは、例えば、相界面法により、場合により停止剤の使用により、かつ場合により三官能性または三官能性以上の分岐形成剤の使用により、ジフェノール類を、ハロゲン化カルボニル、好ましくはホスゲンおよび／または芳香族ジハロゲン化ジカルボニル、好ましくはベンゼンジハロゲン化ジカルボニルと反応させるによって調製される。ジフェノールの、例えば、炭酸ジフェニルとの反応による溶融重合法を介した製造も同様に可能である。
【００１９】
ポリカーボネートを調製するために有用なジフェノール類の例として、ハイドロキノン、レゾルシノール、ジヒドロキシビフェニル、ビス（ヒドロキシフェニル）アルカン、ビス（ヒドロキシフェニル）シクロアルカン、ビス（ヒドロキシフェニル）硫化物、ビス（ヒドロキシフェニル）エーテル、ビス（ヒドロキシフェニル）ケトン、ビス（ヒドロキシフェニル）スルホン、ビス（ヒドロキシフェニル）スルホキシド、α，α’−ビス（ヒドロキシフェニル）ジイソプロピルベンゼン、イサチンまたはフェノールフタレイン誘導体に由来するフタルイミジン類および同様にそれらの環アルキル化化合物、環アリール化化合物または環ハロゲン化化合物が挙げられる。
【００２０】
好ましいジフェノール類は、４，４’−ジヒドロキシビフェニル、２，２−ビス（４−ヒドロキシフェニル）プロパン（ビスフェノールＡ）、２，４−ビス（４−ヒドロキシフェニル）−２−メチルブタン、１，１−ビス（４−ヒドロキシフェニル）−ｐ−ジイソプロピルベンゼン、２，２−ビス（３−メチル−４−ヒドロキシフェニル）プロパン、ジメチルビスフェノールＡ、ビス（３，５−ジメチル−４−ヒドロキシフェニル）メタン、２，２−ビス（３，５−ジメチル−４−ヒドロキシフェニル）プロパン、ビス（３，５−ジメチル−４−ヒドロキシフェニル）スルホン、２，４−ビス（３，５−ジメチル−４−ヒドロキシフェニル）−２−メチルブタン、１，１−ビス（３，５−ジメチル−４−ヒドロキシフェニル）−ｐ−ジイソプロピルベンゼンおよび１，１−ビス（４−ヒドロキシフェニル）−３，３，５−トリメチルシクロヘキサンである。
【００２１】
特に好ましいジフェノールは、２，２−ビス（４−ヒドロキシフェニル）プロパン（ビスフェノールＡ）、２，２−ビス（３，５−ジメチル−４−ヒドロキシフェニル）プロパン、１，１−ビス（４−ヒドロキシフェニル）シクロヘキサン、１，１−ビス（４−ヒドロキシフェニル）−３，３，５−トリメチルシクロヘキサンおよびジメチルビスフェノールＡである。
【００２２】
これらおよびさらに好適なジフェノールは、例えば、ＵＳ−Ａ  ３  ０２８  ６３５、ＵＳ−Ａ  ２  ９９９  ８２５、ＵＳ−Ａ  ３  １４８  １７２、ＵＳ−Ａ  ２  ９９１  ２７３、ＵＳ−Ａ  ３  ２７１  ３６７、ＵＳ−Ａ  ４  ９８２  ０１４およびＵＳ−Ａ  ２  ９９９  ８４６において、ＤＥ−Ａ  １  ５７０  ７０３、ＤＥ−Ａ  ２０６３  ０５０、ＤＥ−Ａ  ２  ０３６  ０５２、ＤＥ−Ａ  ２  ２１１  ９５６およびＤＥ−Ａ  ３  ８３２  ３９６において、ＦＲ−Ａ  １  ５６１  ５１８において、モノグラフ“H. Schnell, Chemistry and Physics of Polycarbonates, Interscience Publishers, New York 1964”、同様にＪＰ−Ａ  ６２０３９／１９８６、ＪＰ−Ａ  ６２０４０／１９８６およびＪＰ−Ａ  １０５５５０／１９８６において記載されている。
【００２３】
ホモポリカーボネートは、ジフェノールを１種のみ利用する一方でコポリカーボネートは２種以上のジフェノール類を利用する。  
【００２４】
有用な炭酸誘導体の例として、ホスゲンおよび炭酸ジフェニルが挙げられる。  
【００２５】
ポリカーボネートを調製するために有用な停止剤には、モノフェノール類が含まれる。有用なモノフェノールの例としてフェノール自体、クレゾール類等のアルキルフェノール類、ｐ−ｔｅｒｔ−ブチルフェノール、クミルフェノール、同様にそれらの混合物が挙げられる。
【００２６】
好ましい停止剤は、Ｃ１−Ｃ３０アルキル部分から選択される１つ以上の置換基を有する、直鎖状または分岐鎖状、好ましくは非置換のフェノールおよびｔｅｒｔ−ブチルである。特に好ましい停止剤は、フェノール、クミルフェノールおよび／またはｐ−ｔｅｒｔ−ブチルフェノールである。
【００２７】
使用する停止剤の含量は、特定の使用したジフェノールのモル数に対して、好ましくは０．１〜５モル％の範囲である。停止剤は、炭酸誘導体との反応の前、間または後に混合してもよい。  
【００２８】
有用な分岐形成剤には、ポリカーボネート化学において通常の三官能性または三官能性以上の化合物、具体的には、３価または３価以上のフェノール系ＯＨ基を有するものが含まれる。
【００２９】
有用な分岐形成剤の例として、１，３，５−トリ（４−ヒドロキシフェニル）ベンゼン、１，１，１−トリ（４−ヒドロキシフェニル）エタン、トリ（４−ヒドロキシフェニル）フェニルメタン、２，４−ビス（４−ヒドロキシフェニルイソプロピル）フェノール、２，６−ビス（２−ヒドロキシ−５’−メチルベンジル）−４−メチルフェノール、２−（４−ヒドロキシフェニル）−２−（２，４−ジヒドロキシフェニル）プロパン、テトラ（４−ヒドロキシフェニル）メタン、テトラ（４−（４−ヒドロキシフェニルイソプロピル）フェノキシ）メタンおよび１，４−ビス（（４’，４”−ジヒドロキシトリフェニル）メチル）ベンゼンおよび３，３−ビス−（３−メチル−４−ヒドロキシフェニル）−２−オキソ−２，３−ジヒドロインドールが挙げられる。
【００３０】
使用した任意の分岐形成剤の含量は、特定の使用したジフェノールのモル数に対して、好ましくは０．０５モル％〜２．００モル％の範囲である。
【００３１】
分岐形成剤は、ジフェノールおよび停止剤と一緒に最初に充填した水性アルカリ性相に含めても、またはホスゲン化の前に有機溶媒中に混合、溶解させてもどちらでもよい。エステル交換反応法の場合、分岐形成剤はジフェノールと一緒に使用する。
【００３２】
特に好ましいポリカーボネートは、ビスフェノールＡに基づいたホモポリカーボネート、１，１−ビス（４−ヒドロキシフェニル）−３，３，５−トリメチルシクロヘキサンに基づいたホモポリカーボネートおよび２つのモノマー、ビスフェノール  Ａおよび１，１−ビス（４−ヒドロキシフェニル）−３，３，５−トリメチルシクロヘキサンに基づいたコポリカーボネートである。
【００３３】
添加剤を合わせるために、成分Ａは粉末、顆粒または粉末と顆粒の混合物で使用することが好ましい。
【００３４】
ガラス繊維充填組成物の場合、例えば、以下の特性を有する芳香族ポリカーボネートＡ１とＡ２の混合物を使用することが好ましい。：
ポリカーボネートの全体量に対する、芳香族ポリカーボネートＡ１の含量は、２５．０〜８５．０重量％、好ましくは２８．０〜８４．０重量％およびより好ましくは３０．０〜８３．０重量％であり、この芳香族ポリカーボネートはビスフェノールＡを主成分とし、ＩＳＯ  １１３３（試験温度３００℃、質量１．２ｋｇ）に従い測定される、好ましくは７〜１５ｃｍ３／１０分のメルトボリュームフローレートＭＶＲ、より好ましくは８〜１２  ｃｍ３／１０分のメルトボリュームフローレートＭＶＲおよび一層より好ましくは８〜１１ｃｍ３／１０分のメルトボリュームフローレートＭＶＲを有する。
【００３５】
ポリカーボネートの全体量に相対する、紛体芳香族ポリカーボネートＡ２の含量は、３．０〜１２．０重量％、好ましくは４．０〜１１．０重量％およびより好ましくは３．０〜１０．０重量％であり、この芳香族ポリカーボネートはビスフェノールＡを主成分とし、ＩＳＯ  １１３３（試験温度３００℃、質量１．２ｋｇ）に従い測定される、好ましくは３〜８ｃｍ３／１０分のメルトボリュームフローレートＭＶＲ、より好ましくは４〜７ｃｍ３／１０分のメルトボリュームフローレートＭＶＲおよび一層より好ましくは６ｃｍ３／１０分のメルトボリュームフローレートＭＶＲを有する。
【００３６】
成分Ｂ
本発明の組成物中の難燃剤の含量は、好ましくは０．００１〜１．０重量％の範囲、より好ましくは０．０５〜０．８０重量％の範囲、一層より好ましくは０．１０〜０．６０重量％の範囲、および最も好ましくは０．１０〜０．４０重量％の範囲である。
【００３７】
本発明の目的に好適な難燃剤には、脂肪族／芳香族スルホン酸およびスルホンアミド誘導体のアルカリおよび／またはアルカリ土類金属塩である。
【００３８】
本発明の組成物中に含まれる可能性のある塩は：  ペルフルオロブタンスルホン酸ナトリウム、ペルフルオロブタンスルホン酸カリウム、ペルフルオロメタンスルホン酸ナトリウム、ペルフルオロメタンスルホン酸カリウム、ペルフルオロオクタン硫酸ナトリウム、ペルフルオロオクタン硫酸カリウム、２，５−ジクロロベンゼン硫酸ナトリウム、２，５−ジクロロベンゼン硫酸カリウム、２，４，５−トリクロロベンゼン硫酸ナトリウム、２，４，５−トリクロロベンゼン硫酸カリウム、メチルホスホン酸ナトリウム、メチルホスホン酸カリウム、（２−フェニルエチレン）ホスホン酸ナトリウム、（２−フェニルエチレン）ホスホン酸カリウム、ペンタクロロ安息香酸ナトリウム、ペンタクロロ安息香酸カリウム、２，４，６−トリクロロ安息香酸ナトリウム、２，４，６−トリクロロ安息香酸カリウム、２，４−ジクロロ安息香酸ナトリウム、２，４−ジクロロ安息香酸カリウム、フェニルホスホン酸リチウム、ジフェニルスルホンスルホン酸ナトリウム、ジフェニルスルホンスルホン酸カリウム、２−ホルミルベンゼンスルホン酸ナトリウム、２−ホルミルベンゼンスルホン酸カリウム、（Ｎ−ベンゼンスルホニル）ベンゼンスルホンアミドナトリウム、（Ｎ−ベンゼンスルホニル）ベンゼンスルホンアミドカリウム、ヘキサフルオロアルミン酸三ナトリウム、ヘキサフルオロアルミン酸三カリウム、ヘキサフルオロチタン酸二ナトリウム、ヘキサフルオロチタン酸二カリウム、ヘキサフルオロケイ酸二ナトリウム、ヘキサフルオロケイ酸二カリウム、ヘキサフルオロジルコン酸二ナトリウム、ヘキサフルオロジルコン酸二カリウム、ピロリン酸ナトリウム、ピロリン酸カリウム、メタリン酸ナトリウム、メタリン酸カリウム、テトラフルオロホウ酸ナトリウム，テトラフルオロホウ酸  カリウム、ヘキサフルオロリン酸ナトリウム、ヘキサフルオロリン酸カリウム、リン酸ナトリウム、リン酸カリウム、リン酸リチウム、ノナフルオロ−１−ブタンスルホン酸ナトリウム、ノナフルオロ−１−ブタンスルホン酸カリウムまたはそれらの混合物である。
【００３９】
使用に好ましいのは、ペルフルオロブタン硫酸ナトリウム、ペルフルオロブタン硫酸カリウム，ペルフルオロオクタン硫酸ナトリウム、ペルフルオロオクタン硫酸カリウム、ジフェニルスルホンスルホン酸ナトリウム、ジフェニルスルホンスルホン酸カリウム、２，４，６−トリクロロ安息香酸ナトリウム、２，４，６−トリクロロ安息香酸カリウムである。非常に好ましいのは、ノナフルオロ−１−ブタンスルホン酸カリウム  またはジフェニルスルホンスルホン酸ナトリウム  または  ジフェニルスルホンスルホン酸カリウムである。ノナフルオロ−１−ブタンスルホン酸カリウムは、とりわけ  Bayowet（商標）C4  （ドイツ、レーバークーゼン、LanxessよりＣＡＳ番号．２９４２０−４９−３）、RM64  (イタリア、Miteniより)  として、または3MTM  ペルフルオロブタンスルホニルフルオリドＦＣ−５１（アメリカ合衆国、3Mより)として市販されている。記載した塩の混合物も同様に好適である。
【００４０】
成分Ｃ
本発明による組成物は、０．５０〜５０．０重量％、好ましくは０．５０〜  ４５．０重量％、より好ましくは１．０〜３８．０重量％、および一層より好ましくは１．０〜３５．０重量％のガラス繊維、炭素繊維および／またはカーボン・ナノチューブを含んでなる。
【００４１】
ガラス繊維：
ガラス繊維は、Ｍ−、Ｅ−、Ａ−、Ｓ−、Ｒ−、ＡＲ−、ＥＣＲ−、Ｄ−、Ｑ−またはＣ−ガラスの群から選択されるガラス組成物からなり、中でもＥ−、Ｓ−またはＣ−ガラスが好ましい。
【００４２】
ガラス組成物は、固形ガラス球、中空ガラス球、ガラスビーズ、ガラスフレーク、カレット、同様にガラス繊維の形態で使用することが好ましく、中でもガラス繊維がさらに好ましい。
【００４３】
ガラス繊維は、連続的フィラメント繊維（粗紡）、細断ガラス繊維、粉末繊維、ガラス繊維織物またはそれらの混合物の形態で使用し得、その場合、細断ガラス繊維および同様に粉末繊維が好ましく使用される。
【００４４】
特に好ましくは、細断ガラス繊維(Schnittglasfasern)が使用される。  
【００４５】
細断ガラス繊維の配合前(vor der Compoundierung)の長さは、好ましくは０．５〜１０ｍｍの範囲、より好ましくは１．０〜８ｍｍの範囲、かつ最も好ましくは１．５〜６ｍｍの範囲である。
【００４６】
使用した細断ガラス繊維は、様々な断面を有していてもよい。好ましくは、円形、楕円形、長円形、八角形および扁平な断面を使用し、円形、長円形および同様に扁平な断面が特に好ましい。
【００４７】
円形繊維の直径は、好ましくは５〜２５μｍの範囲、より好ましくは６〜２０μｍの範囲、および一層より好ましくは７〜１７μｍの範囲である。
【００４８】
好ましい扁平および長円形ガラス繊維は、約１．０：１．２〜１．０：８．０、好ましくは１．０：１．５〜１．０：６．０、より好ましくは１．０：２．０〜１．０：４．０の縦対横の断面比を有する。
【００４９】
扁平および長円形ガラス繊維は、好ましくは４μｍ〜１７μｍ、より好ましくは６μｍ〜１２μｍおよび一層より好ましくは６μｍ〜８μｍの平均繊維高さ、および同様に１２μｍ〜３０μｍ、より好ましくは１４μｍ〜２８μｍおよび一層より好ましくは１６μｍ〜２６μｍの平均繊維幅を有する。  
【００５０】
ガラス繊維は、ガラス繊維の表面がガラスサイズに変性されていてもよい。好ましいガラスサイズは、エポキシ変性、ポリウレタン変性および非変性シラン化合物ならびにそれらの混合物である。
【００５１】
ガラス繊維は、ガラスサイズに変性していなくてもよい。
【００５２】
使用したガラス繊維の特徴は、繊維の選択が、繊維がポリカーボネートマトリックスと相互作用する様式による制約を受けないことである。
【００５３】
本発明による組成物の特性の改善は、ポリマーマトリックスへの強力な結合のためだけでなく非結合繊維のためにも得られる。
【００５４】
ガラス繊維のポリマーマトリックスへの任意の結合は、破壊されたほとんどのガラス繊維がマトリックスと同一の高さで破壊されているであろう、そして分離したガラス繊維のみがマトリックスから突き出ているであろう走査型電子顕微鏡写真の低温破断面から明白であろう。非結合特性と反対の場合において、走査型電子顕微鏡写真が示すのは、低温破断にてガラス繊維がマトリックスから顕著に突き出ているか、またはそれらから完全に滑り出ているところである。
【００５５】
ガラス繊維が存在している場合、組成物のガラス繊維含有量は、より好ましくは１０〜３５重量％の範囲、および一層より好ましくは１０〜３０重量％の範囲である。
【００５６】
炭素繊維：
炭素繊維は、例えば、アクリル繊維等の前駆体から、熱分解（炭化）によって工業的に製造される。フィラメント糸と短繊維は区別される。
【００５７】
本発明の組成物には、好ましくは短繊維を利用する。
【００５８】
細断繊維長さは、好ましくは３ｍｍ〜１２５ｍｍである。特に好ましくは長さ３ｍｍ〜２５  ｍｍの繊維が使用される。  
【００５９】
円形断片の繊維と同様に、立方の寸法（血小板形）を使用してもよい。好適な寸法は、例えば２ｍｍ×４ｍｍ×６ｍｍである。
【００６０】
細断繊維と同様に、粉末炭素繊維を使用することができる。粉末炭素繊維は、好ましくは長さ５０μｍ〜１５０μｍである。
【００６１】
炭素繊維は、ポリマーマトリックスへの特別な結合を可能にするため、場合により有機的サイズのコーティングを有している。
【００６２】
典型的には、配合によって短く切断した繊維および粉末炭素繊維をポリマー母材に添加する。
【００６３】
特定の技術的方法を使用して炭素を非常に細い糸の形態に配置する。これらフィラメントは、典型的には直径３〜１０μｍである。粗紡、織物、不織物、バンド、テープ、ひも、ホース等を製造するためにもフィラメントを使用することができる。
【００６４】
組成物に炭素繊維が含まれてなる場合、その炭素繊維含有量は、好ましくは１０〜３０重量％の範囲、より好ましくは１０〜２０重量％の範囲、および一層より好ましくは１２〜２０重量％の範囲である。
【００６５】
カーボン・ナノチューブ
本発明の目的のための、ＣＮＴとしても知られている、カーボン・ナノチューブは、任意のシリンダー型、スクロール型または玉ねぎ状構造の単一壁または多壁カーボン・ナノチューブである。シリンダー型、スクロール型またはそれらの混合物の多壁カーボン・ナノチューブを用いることが好ましい。
【００６６】
カーボン・ナノチューブは、好ましくは０．１〜１０重量％の含量、より好ましくは０．５〜８  重量％の含量、一層より好ましくは０．７５〜６  重量％の含量、および最も好ましくは１〜５重量％の含量（成分Ａ、Ｂ、ＣおよびＤの全体重量に対して）で使用される。マスターバッチにおいて、カーボン・ナノチューブの濃度はより多くてもよく、最大８０重量％でもよい。
【００６７】
５を超える、好ましくは４０を超える長さ対外径比を有するカーボン・ナノチューブ  を用いることが特に好ましい。
【００６８】
カーボン・ナノチューブは、凝集体の形態で用いることが特に好ましく、当該凝集体の平均直径は、具体的には、０．０１〜５ｍｍ、好ましくは０．０５〜２ｍｍ、およびより好ましくは０．１〜１ｍｍの範囲である。
【００６９】
使用するカーボン・ナノチューブが、３〜１００ｎｍ、好ましくは５〜８０ｎｍ、より好ましくは６  〜６０  ｎｍの平均直径を必須的に有することが特に好まれる。
【００７０】
成分Ｄ
使用する流動助剤Ｄは、ジグリセロールを有するカルボン酸のエステル類である。種々のカルボン酸に基づくジグリセロールエステル類が好適である。エステル類はジグリセロールの異なる異性体に基づいていてもよい。モノエステルと同様に、ジグリセロールのポリエステルも使用可能である。純粋化合物と同様に、混合物も使用可能である。
【００７１】
以下のジグリセロールの異性体が、本発明により使用するジグリセロールエステルのもととなる(die  Basis  fur)：
【化１】
0006804446.tif 000002
本発明により使用するジグリセロールエステルには、モノまたはポリエステル化したこれら式の異性体を利用してもよい。流動助剤として使用可能な混合物は、出発ジグリセロール材料、同様に、例えば、３４８ｇ／モル（モノラウリルエステル）または５３０  ｇ／モル（ジラウリルエステル）の分子量を有する、それらに由来するエステル最終生成物からなる。
【００７２】
本発明の様式における組成物に存在しているジグリセロールエステル類は、好ましくは６〜６０個の炭素原子の鎖長を有する飽和または不飽和モノカルボン酸に由来する。好ましいモノカルボン酸には、例えば、カプリル酸（Ｃ７Ｈ１５ＣＯＯＨ、オクタン酸）、カプリン酸（Ｃ９Ｈ１９ＣＯＯＨ、デカン酸）、ラウリン酸（Ｃ１１Ｈ２３ＣＯＯＨ、ドデカン酸）、ミリスチン酸（Ｃ１３Ｈ２７ＣＯＯＨ、テトラデカン酸）、パルミチン酸（Ｃ１５Ｈ３１ＣＯＯＨ、ヘキサデカン酸）、マルガリン酸（Ｃ１６Ｈ３３ＣＯＯＨ、ヘプタデカン酸）、ステアリン酸（Ｃ１７Ｈ３５ＣＯＯＨ、オクタデカン酸）、アラキジン酸（Ｃ１９Ｈ３９ＣＯＯＨ、エイコサン酸）、ベヘン酸（Ｃ２１Ｈ４３ＣＯＯＨ、ドコサン酸）、リグノセリン酸（Ｃ２３Ｈ４７ＣＯＯＨ、テトラコサン酸）、パルミトレイン酸（Ｃ１５Ｈ２９ＣＯＯＨ、（９Ｚ）−ヘキサデカ−９−エン酸）、ペトロセリン酸（Ｃ１７Ｈ３３ＣＯＯＨ、（６Ｚ）−オクタデカ−６−エン酸）、エライジン酸（Ｃ１７Ｈ３３ＣＯＯＨ、（９Ｅ）−オクタデカ−９−エン酸）、リノール酸（Ｃ１７Ｈ３１ＣＯＯＨ、（９Ｚ，１２Ｚ）−オクタデカ−９，１２−ジエン酸）、アルファ−またはガンマ−リノレン酸（Ｃ１７Ｈ２９ＣＯＯＨ、（９Ｚ，１２Ｚ，１５Ｚ）−オクタデカ−９，１２，１５−トリエン酸および（６Ｚ，９Ｚ，１２Ｚ）−オクタデカ−６，９，１２−トリエン酸）、アラキドン酸（Ｃ１９Ｈ３１ＣＯＯＨ、（５Ｚ，８Ｚ，１１Ｚ，１４Ｚ）−エイコサ−５，８，１１，１４−テトラエン酸）、ティムノドン酸（Ｃ１９Ｈ２９ＣＯＯＨ、（５Ｚ，８Ｚ，１１Ｚ，１４Ｚ，１７Ｚ）−エイコサ−５，８，１１，１４，１７−ペンタエン酸）およびセルボン酸（Ｃ２１Ｈ３１ＣＯＯＨ、（４Ｚ，７Ｚ，１０Ｚ，１３Ｚ，１６Ｚ，１９Ｚ）−ドコサ−４，７，１０，１３，１６，１９−ヘキサエン酸）が挙げられる。ラウリン酸、パルミチン酸および／またはステアリン酸が特に好ましい。
【００７３】
ジグリセロールエステルの内容物は、より好ましくは、式（Ｉ）の少なくとも１種のエステルである：  
【化２】
0006804446.tif 000003
［式中、
Ｒ＝ＣＯＣｎＨ２ｎ＋１および／またはＲ＝ＣＯＲ’であり、
ここで、ｎは、整数であり、Ｒ’は、分岐鎖状アルキル部分または分岐鎖状または非分岐鎖状アルケニル部分であり、およびＣｎＨ２ｎ＋１は、脂肪族飽和直鎖状アルキル部分である］。
【００７４】
ここでｎは、好ましくは６−２４の整数であり、そのためＣｎＨ２ｎ＋１は、例えば、ｎ−ヘキシル、ｎ−ヘプチル、ｎ−オクチル、ｎ−ノニル、ｎ−デシル、ｎ−ドデシル、ｎ−トリデシル、ｎ−テトラデシル、ｎ−ヘキサデシルまたはｎ−オクタデシルである。さらに、ｎは好ましくは８〜１８、より好ましくは１０〜１６および最も好ましくは１２（３４８ｇ／モルの分子量のモノラウリン酸ジグリセロール異性体が混合物中で主要生成物として特に好ましい）。前述のエステル基は、本発明の目的のために、ジグリセロールのその他の異性体においても存在していることが好ましい。
【００７５】
従って、種々のジグリセロールエステルの混合物を考慮してもよい。
【００７６】
好ましくは使用したジグリセロールエステルは、少なくとも６、より好ましくは  ６〜１２のＨＬＢ値を有し、ＨＬＢ値とは、「親水−親油バランス」を指し、以下のとおりのグリフィン（Griffin）方式によって計算される：  
ＨＬＢ＝２０×（１−Ｍ親油性／Ｍ）、
［式中、
Ｍ親油性  は、ジグリセロールエステルの親油性部分のモル質量であり、かつ
Ｍは、ジグリセロールエステルのモル質量である。］
【００７７】
ジグリセロールエステルの含量は、０．０１〜３．０重量％、好ましくは０．１０〜２．０重量％、より好ましくは０．１５〜１．５０重量％、および最も好ましくは０．２０〜１．０重量％である。
【００７８】
成分Ｅ
本発明の組成物は、好ましくは抗滴下剤を含んでなる。抗滴下剤の含有量は、好ましくは０．０５〜５．０重量％、より好ましくは０．１０重量％〜２．０重量％および一層より好ましくは０．１０重量％〜１．０重量％の少なくとも１種の抗滴下剤である。  
【００７９】
抗滴下剤としては、ポリテトラフルオロエチレン（ＰＴＦＥ）を組成物に添加することが好ましい。ＰＴＦＥは、種々の製品等級において市販されている。これらには、Hostaflon（商標）TF2021またはさもなければMetablen（商標）A-3800  (Mitsubishi-Rayonからの、約４０重量％のＰＴＦＥ  ＣＡＳ  ９００２−８４−０と約６０重量％のメタクリル酸メチル／アクリル酸ブチルコポリマー  ＣＡＳ  ２５８５２−３７−３）またはChemtura  からのBlendex（商標）B449  （約５０重量％のＰＴＦＥおよび約５０重量％のＳＡＮ［８０重量％のスチレンおよび２０重量％のアクリロニトリルより］）等のＰＴＦＥブレンド物が含まれる。Blendex（商標）B449の使用が好ましい。
【００８０】
成分Ｆ
使用する熱安定剤は、好ましくはトリフェニルホスフィン、亜リン酸トリス（２，４−ジ−ｔｅｒｔ−ブチルフェニル）（Irgafos（商標）168）、テトラキス（２，４−ジ−ｔｅｒｔ−ブチルフェニル）［１，１−ビフェニル］−４，４’−ジイルビスホスフィナイト、リン酸トリイソオクチル、プロピオン酸オクタデシル３−（３，５−ジ−ｔｅｒｔ−ブチル−４−ヒドロキシフェニル）  （Irgafos（商標）1076）、ジホスホン酸ビス（２，４−ジクミルフェニル）ペンタエリトリトール（Doverphos（商標）S-9228）、ジホスホン酸ビス（２，６−ジ−ｔｅｒｔ−ブチル−４−メチルフェニル）ペンタエリトリトー（ADK  STAB  PEP-36)から選択される。それらは単独または混合して使用する  (例えば、Irganox（商標）B900  (１：３の比でのIrgafos（商標）168とIrganox（商標）1076  の混合物)またはIrganox（商標）B900  および／または  Irganox（商標）1076  とのDoverphos（商標）S-9228)。熱安定剤は、０．００３〜０．２  重量％の含量で使用することが好ましい。
【００８１】
成分Ｇ
加えて、場合により最大１０．０重量％、好ましくは０．１０〜８．０重量％およびより好ましくは０．２〜３．０重量％のその他の通常の添加剤（「さらなる添加剤」）が存在している。さらなる添加剤の群には難燃剤、抗滴下剤および熱安定剤が含まれず、その理由は、これらは既に成分Ｂ、ＥおよびＦとして記載されているからである。さらなる添加剤の群にはガラス繊維、炭素繊維、カーボン・ナノチューブは含まれず、その理由は、これらは既に群Ｃにおいて取り込まれているからである。同様に、「さらなる添加剤」は、ジグリセロールエステルの群からの流動助剤ではなく、その理由は、これらは既に成分Ｄとして取り込まれているからである。
【００８２】
ポリカーボネートの場合に典型的に添加されるような当該添加剤は、特に、ＥＰ−Ａ  ０  ８３９  ６２３、ＷＯ−Ａ  ９６／１５１０２、ＥＰ−Ａ  ０  ５００  ４９６または“Plastics Additives Handbook”, Hans Zweifel, 5th Edition 2000, Hanser Verlag, Munichにおいて記載されているような、ポリカーボネートに慣例的な量での、酸化防止剤、紫外線吸収剤、IR吸収剤、静電気防止剤、蛍光増白剤、光散乱剤、無機顔料、カーボンブラックおよび／または染料を含む顔料等の着色料、二酸化チタンまたは硫酸バリウム等の無機充填剤である。これら添加剤は、単独またはさもなければ混合して添加してもよい。  
【００８３】
好ましい添加剤は、４００ｎｍ未満の非常に低い透過率および４００ｎｍを超える非常に高い透過率を有する、特定の紫外線安定剤である。本発明の組成物に使用するための特に好適な紫外線吸収剤は、ベンゾトリアゾール、トリアジン類、ベンゾフェノンおよび／または  アリール化シアノアクリレートである。
【００８４】
特に好適な紫外線吸収剤は、２−（３’，５’−ビス（１，１−ジメチルベンジル）−２’−ヒドロキシフェニル）ベンゾトリアゾール（Tinuvin（商標）234、ルートウィヒスハーフェン、ＢＡＳＦ)、２−（２’−ヒドロキシ−５’−（ｔｅｒｔ−オクチル）フェニル）ベンゾトリアゾール  （Tinuvin（商標）329、ルートウィヒスハーフェン、ＢＡＳＦ))、ビス（３−（２Ｈ−ベンゾトリアゾールイル）−２−ヒドロキシ−５−ｔｅｒｔ−オクチル）メタン（Tinuvin（商標）360、ルートウィヒスハーフェン、ＢＡＳＦ）、２−（４，６−ジフェニル−１，３，５−トリアジン−２−イル）−５−（ヘキシルオキシ）フェノール（Tinuvin（商標）1577、ルートウィヒスハーフェン、ＢＡＳＦ)等のヒドロキシベンゾトリアゾール類、同様に２，４−ジヒドロキシベンゾフェノン（Chimasorb（商標）22  、ルートウィヒスハーフェン、ＢＡＳＦ）および２−ヒドロキシ−４−（オクチルオキシ）ベンゾフェノン（Chimassorb（商標）81、ルートウィヒスハーフェン、ＢＡＳＦ）  等のベンゾフェノン類、２，２−ビス［［（２−シアノ−１−オキソ−３，３−ジフェニル−２−プロペニル）オキシ］メチル］−１，３−プロパンジイルエステル（９ＣＩ）（Uvinul（商標）3030、BASF  AG  ルートウィヒスハーフェン）、２−［２−ヒドロキシ−４−（２−エチルヘキシル）オキシ］フェニル−４，６−ジ（４−フェニル）フェニル−１，３，５−トリアジン  （Tinuvin（商標）1600、ルートウィヒスハーフェン、ＢＡＳＦ)、2,2'-(1,4-フェニレンジメチリデン)ビスマロン酸テトラエチル  (Hostavin（商標）B-Cap、Clariant  AG）またはＮ−（２−エトキシフェニル）−Ｎ’−（２−エチルフェニル）エタンジアミド（Tinuvin（商標）312、ＣＡＳ番号．２３９４９−６６−８、ルートウィヒスハーフェン、ＢＡＳＦ）である。
【００８５】
特に好ましい特定の紫外線安定剤は、Tinuvin（商標）360、Tinuvin（商標）329  および／または  Tinuvin（商標）312であり、非常に特に好ましいのは、Tinuvin（商標）329およびTinuvin（商標）312である。
【００８６】
これら紫外線吸収剤の混合物も使用可能である。
【００８７】
組成物は、組成物全体に対して、好ましくは最大０．８  重量％、好ましくは０．０５重量％〜０．５重量％およびより好ましくは０．１  重量％〜０．４  重量％で紫外線吸収剤を含んでなる。
【００８８】
好ましくは、組成物に追加の離型剤は含まれない。
【００８９】
ガラス繊維を充填剤として使用する場合、少なくとも１種の熱安定剤（成分Ｆ）および場合により、さらなる添加剤として、紫外線吸収剤が存在していることが特に好ましい。
【００９０】
成分Ａ〜Ｄを含んでなり、場合によりＢは含んでならず、かつ場合によりＥ〜Ｇを含んでなる本発明のポリマー組成物は、個々の成分を組み合わせること、混合することおよび均一化することによる、混和の一般的方法を用いて製造され、特に均一化は、好ましくは剪断力の適用によりメルト中で実施される。プレメルト均一化、組み合わせおよび混合は、場合により紛体プレミックスを用いることにより達成される。
【００９１】
顆粒または顆粒および粉末と成分Ｂ〜Ｇとのプレミックスも使用可能である。同様に、好適な溶媒中の混合成分の溶液から生成されるプレミックスも使用可能であり、その場合、場合により、溶液中で均一化し、その後溶媒を除去することが可能である。
【００９２】
より具体的には、本発明による組成物の成分Ｂ〜Ｇは、通常の方法によりまたはマスターバッチとしてポリカーボネート中に混和可能である。
【００９３】
成分Ｂ〜Ｇを、単独または混合して、混和するためにマスターバッチを用いることが好ましい。  
【００９４】
本文脈において、本発明による組成物は、組み合わせ、混合し、均一化し、続けてスクリュー押出機（例えば、ＺＳＫ双軸押出機）、混和機あるいはBrabenderまたはBanburyミル等の従来の装置で押し出すことができる。押出後、押出物を冷却し粉末状にしてもよい。同様に、個々の成分をプレミックスし、次いで残留出発材料を単独および／または同様に混合して添加することも可能である。
【００９５】
メルト中でプレミックスを組み合わせ、混合することは、射出成型機の可塑化装置においても達成することができる。この場合、メルトは後続の工程において成形品に直接変形される。
【００９６】
成形プラスチック品は、射出成形によって製造されることが好ましい。
【００９７】
ポリカーボネート組成物の形態である本発明による組成物は、多層システムの製造において有用である。これには、本発明のポリカーボネート組成物が、プラスチック品の上の１つ以上の層に適用されることを含む。例えば、ホイルインサート成形、共押出または多成分射出成形による適用は、成形品の成形と同時または直後に実施してもよい。しかしながら、成形済みの本体に適用してもよい（例えば、フィルムでの積層、既存の成形品の被覆的なオーバー成形または溶液での被覆による）。
【００９８】
本発明による組成物は、電気／電子（ＥＥ）部門およびＩＴ部門におけるフレーム部品の製造、具体的には、厳しい難燃性条件を有する用途に有用である。当該用途の例として、スクリーンまたはハウジング、例えば、ウルトラブックまたはＬＥＤディスプレイ技術用フレーム（例えば、ＯＬＥＤディスプレイまたはＬＣＤディスプレイ、その他に電子インク装置用）が挙げられる。さらなる用途は、スマートフォン、タブレット、ウルトラブック、ノートブックまたはノート型パソコン等の携帯通信端末のハウジング部品だけでなく、衛星ナビゲーション、スマートウォッチまたは心拍計、同様に薄肉設計の電気的用途、例えば家庭用および業務用ネットワークシステムおよびスマートメーターハウジング部品である。
本発明による組成物はウルトラブックを製造するために使用することが好ましい。
本発明による組成物は、１．５ｍｍ壁厚で可燃性評価ＵＬ−９４  Ｖ−０を有する、電気／電子部門およびＩＴ部門のための厚さ０．１〜３ｍｍの薄肉成形品の製造に特に有用である。
【００９９】
本発明による特に好ましい組成物は、以下からなる：
Ａ）２０重量％〜９９．０重量％の芳香族ポリカーボネート、
Ｂ）０．０重量％〜１．０重量％の、ペルフルオロブタン硫酸ナトリウム、ペルフルオロブタン硫酸カリウム、ペルフルオロタンスルホン酸ナトリウム、ペルフルオロメタンスルホン酸カリウム、ペルフルオロオクタン硫酸ナトリウム、ペルフルオロオクタン硫酸カリウム、２，５−ジクロロベンゼン硫酸ナトリウム、２，５−ジクロロベンゼン硫酸カリウム、２，４，５−トリクロロベンゼン硫酸ナトリウム、２，４，５−トリクロロベンゼン硫酸カリウム、メチルホスホン酸ナトリウム、メチルホスホン酸カリウム、（２−フェニルエチレン）ホスホン酸ナトリウム、（２−フェニルエチレン）ホスホン酸カリウム，ペンタクロロ安息香酸ナトリウム、ペンタクロロ安息香酸カリウム、２，４，６−トリクロロ安息香酸ナトリウム、２，４，６−トリクロロ安息香酸カリウム、２，４−ジクロロ安息香酸ナトリウム、２，４−ジクロロ安息香酸カリウム、フェニルホスホン酸リチウム、ジフェニルスルホンスルホン酸ナトリウム、ジフェニルスルホンスルホン酸カリウム、２−ホルミルベンゼンスルホン酸ナトリウム、２−ホルミルベンゼンスルホン酸カリウム、（Ｎ−ベンゼンスルホニル）ベンゼンスルホンアミドナトリウム、（Ｎ−ベンゼンスルホニル）ベンゼンスルホンアミドカリウム、ヘキサフルオロアルミン酸  三ナトリウム、ヘキサフルオロアルミン酸三カリウム、ヘキサフルオロチタン酸二ナトリウム、ヘキサフルオロチタン酸二カリウム、ヘキサフルオロケイ酸二ナトリウム、ヘキサフルオロケイ酸二カリウム、ヘキサフルオロジルコン酸二ナトリウム、ヘキサフルオロジルコン酸二カリウム、ピロリン酸ナトリウム、ピロリン酸カリウム、メタリン酸ナトリウム、メタリン酸カリウム、テトラフルオロホウ酸ナトリウム、テトラフルオロホウ酸カリウム、ヘキサフルオロリン酸ナトリウム、ヘキサフルオロリン酸カリウム、リン酸ナトリウム、リン酸カリウム、リン酸リチウム、ノナフルオロ−１−ブタンスルホン酸ナトリウム、ノナフルオロ−１−ブタンスルホン酸カリウムまたはそれらの混合物の群からの少なくとも１種の難燃剤、
Ｃ）０．５重量％〜５０．０重量％の、少なくとも１種のガラス繊維、１種の炭素繊維および／またはカーボン・ナノチューブ、
Ｄ）０．０１重量％〜３．０重量％のジグリセロールエステル、好ましくは式（Ｉ）の１種、最も好ましくはジグリセロールモノラウリルエステル、
Ｅ）０．０重量％〜５．０重量％の少なくとも１種の抗滴下剤、
Ｆ）０．０重量％〜１．０重量％の少なくとも１種の熱安定剤、
Ｇ）０．０重量％〜１０．０重量％の、紫外線吸収剤、ＩＲ吸収剤、着色料、カーボンブラックおよび／または無機充填剤の群から選択される、さらなる添加剤。
【０１００】
これら組成物は、少なくとも１種のガラス繊維を含んでなることが好ましく、かつガラス繊維が強化繊維としてのみ存在していることがなおさら好ましい。
【０１０１】
代替として、これら組成物が炭素繊維を含んでなることが非常に特に好ましく、かつ炭素繊維が強化繊維としてのみ存在していることが一層さらに好ましい。
【実施例】
【０１０２】
実施例
１．原料および試験方法の説明
本発明のポリカーボネート組成物は、２８０℃〜３６０℃の温度にて、従来のな機械（例えば、多軸押出機）で、添加剤とその他の添加物質との混合を伴い、または伴わずに、配合することにより製造した。  
【０１０３】
以下の実施例に関係する本発明の化合物は、１０ｋｇ／ｈのスループットにてBerstorff  ZE  25押出機で製造した。溶融温度は２７５℃であった。  
【０１０４】
基本ポリカーボネートＡには、成分Ａ−１、Ａ−２、Ａ−３、Ａ−４、Ａ−６および／またはＡ−７の混合物を利用した。
【０１０５】
成分Ａ−１：９．５ｃｍ３／１０分のメルトボリュームフローレートＭＶＲ（ＩＳＯ  １１３３による、３００℃の試験温度および負荷１．２ｋｇにて）を有する、ビスフェノールＡに基づいた直鎖状ポリカーボネート。
成分Ａ−２：６ｃｍ３／１０分のメルトボリュームフローレートＭＶＲ（ＩＳＯ  １１３３による、３００℃の試験温度および負荷１．２ｋｇにて）を有する、ビスフェノールＡに基づいた直鎖状ポリカーボネート粉末。
成分Ａ−３：１２．５ｃｍ３／１０分のメルトボリュームフローレートＭＶＲ（ＩＳＯ  １１３３による、３００℃の試験温度および負荷１．２ｋｇにて）を有する、ビスフェノールＡに基づいた直鎖状ポリカーボネート。
成分Ａ−４：６ｃｍ３／１０分のメルトボリュームフローレートＭＶＲ（ＩＳＯ  １１３３による、３００℃の試験温度および負荷１．２ｋｇにて）を有する、ビスフェノールＡに基づいた直鎖状ポリカーボネート。
成分Ａ−６：１９ｃｍ３／１０分のメルトボリュームフローレートＭＶＲ（ＩＳＯ  １１３３による、３００℃の試験温度および負荷１．２ｋｇにて）を有する、ビスフェノールＡに基づいた直鎖状ポリカーボネートの粉末。
成分Ａ−７：１９ｃｍ３／１０分のメルトボリュームフローレートＭＶＲ（ＩＳＯ  １１３３による、３００℃の試験温度および負荷１．２ｋｇにて）を有する、ビスフェノールＡに基づいた直鎖状ポリカーボネート。
成分Ｂ:ドイツ、レーバークーゼン、LanxessよりBayowet（商標）C4、ＣＡＳ番号２９４２０−４９−３として市販されている、ペルフルオロ-1-ブタンスルホン酸カリウム。
成分Ｃ−１：配合前に１４μｍの平均繊維直径および４．０ｍｍの平均繊維長を有する、３ＢからのＣＳ１０８Ｆ−１４Ｐ  細断ガラス短繊維（非結合）。
成分Ｃ−２：配合前に１４μｍの平均繊維直径および４．５ｍｍの平均繊維長を有する、Lanxess  AGからのCS  7942  細断ガラス短繊維(結合)。  
成分Ｃ−３：配合前に熱可塑性サイジングを有し、かつ６ｍｍの平均細断長さを有する、ドイツ、Toho  Tenax  Europe  GmbHからのCF  Tenax  A  HT  C493細断炭素繊維。
成分Ｃ−４：小さい外径、狭い直径分布および極めて高い長さ対直径比を有する多壁カーボン・ナノチューブの凝集体Baytubes  C150  HP。壁数：３〜１５／外径：１３〜１６ｎｍ／外径分布：５〜２０ｎｍ／長さ：１〜＞１０μｍ／内径：４ｎｍ／内径分布：２〜６ｎｍ。
成分Ｃ−５：配合前に６ｍｍの平均長を有する、Dow  Aksa  (トルコ)からのAC  3101  細断炭素繊維。
成分Ｃ−６：配合前に６ｍｍの平均長を有する、台湾、Formosa  Plastic  CorporationからのTairyfil  CS2516  細断炭素繊維。
成分Ｃ−７：配合前に１１μｍの平均繊維直径および４．５ｍｍの平均繊維長を有する、Lanxess  AG  からのCS  Special  7968  細断ガラス繊維。
成分Ｃ−８：１：４の厚さ／長さ比を有する、Nittobo  からのCSG  3PA-830  細断平面ガラス繊維。
成分Ｃ−９：  LanxessからのMF7980  粉末ガラス繊維。１４μｍの繊維厚さおよび１９０μｍの繊維長さを有する不揃いのＥ−ガラス。
成分Ｄ：流動助剤としてRiken  VitaminからのPoem  DL-100  (モノラウリン酸ジグリセロール)。  
成分Ｅ：ポリテトラフルオロエチレン（Blendex（商標）B449  (Chemturaからの、約５０重量％のＰＴＦＥと約５０重量％のＳＡＮ［８０重量％のスチレンと２０重量％のアクリロニトリルから］）。
成分Ｆ：Lanxess  AGからのトリイソオクチルリン酸（ＴＯＦ）。
成分Ｇ−１：Emery  Oleochemicalsからのグリセロールモノステアレート（ＧＭＳ）。
成分Ｇ−２：Emery  Oleochemicalsからのペンタエリトリトールテトラステアレート（ＰＥＴＳ）。
成分Ｇ−３：Elvaloy  1820  AC;  Dupontからのエチレン−アクリル酸メチルコポリマー。
【０１０６】
シャルピー衝撃強さを、８０×１０×４ｍｍの片面ゲート射出成形試験バーで室温にてＩＳＯ  ７３９１／１７９ｅＵにより測定した。
【０１０７】
シャルピーノッチ付き衝撃強さを、８０×１０×３ｍｍの片面ゲート射出成形試験バーで室温にてＩＳＯ  ７３９１／１７９Ａにより測定した。
【０１０８】
耐熱性の測定として、Coesfeld  Materialtest  からのCoesfeld  Eco  2920機器を用いて、８０×１０×４ｍｍ試験試料に対して５０Ｎのニードル負荷および５０℃／時の加熱率で、ＩＳＯ  ３０６によるビカット軟化温度ＶＳＴ／Ｂ５０を測定した。
【０１０９】
ＵＬ９４  Ｖ可燃性を、１２７×１２．７×１．０ｍｍ、１２７×１２．７×１．５  ｍｍおよび１２７×１２．７×３  ｍｍのバーで測定した。５回の試験、各場合において、最初は２３℃で４８時間保存した後、次いで７０℃で７日間保存した後に、行うことにより耐火等級を測定した。  
【０１１０】
ＵＬ９４−５Ｖ可燃性を、１２７×１２．７×１．５ｍｍ、１２７×１２．７×２．０ｍｍおよび１２７×１２．７×３．０ｍｍのバーおよび１５０×１０５×１，５ｍｍ、１５０×１０５×２．０ｍｍ、１５０×１０５×３．０ｍｍのシートでも測定した。
【０１１１】
弾性係数を８０×１０×４ｍｍのコアを有する片面ゲート射出成形ショルダーバーでＩＳＯ  ５２７により測定した。
【０１１２】
溶融粘度をＩＳＯ  １１４４３により測定した（コーンプレート配置）。
【０１１３】
Zwick  RoellからのZwick  4106機器を用いて、メルトボリュームフローレート（ＭＶＲ）をＩＳＯ  １１３３（３００℃の試験温度、質量１．２ｋｇにて）により測定した。
【０１１４】
２．組成物
【表１】
0006804446.tif 000004
【０１１５】
表１には、本発明の組成物  ２、３、５および６の重要な特性が報告されている。  比較例１Ｖおよび４Ｖは、並列して提示されている。表から、ジグリセロールエステルを一切含有しない比較例による組成物は、際立ってより劣ったメルトボリュームフローレートＭＶＲを有することが明らかとなっている。
【０１１６】
驚くべきことに、本発明の組成物は、メルトボリュームフローレートの大幅な改善および溶融粘度の改善のみならず、弾性係数（剛性）の増加も示している。
【０１１７】
表１ｂ：ガラス繊維およびＦＲ添加剤を含んでなる本発明の組成物ならびに比較例７Ｖおよび１０Ｖ
以下の表において、［１／秒］での剪断速度と一緒に、溶融粘度値をそれぞれ報告する。  
【表２】
0006804446.tif 000005
0006804446.tif 000006
0006804446.tif 000007
【０１１８】
表１ｂには、本発明の組成物  ８、９、１１および１２に関する重要な特性が報告されている。比較例７Ｖおよび１０Ｖは、並列して提示されている。表から、ジグリセロールエステルを一切含有しない比較例による組成物は、際立ってより劣ったメルトボリュームフローレートＭＶＲを有することが明らかとなっている。本発明の組成物の流動曲線は、全ての剪断範囲にわたって、種々の測定温度のそれぞれにおいて際立って低減した溶融粘度を示し、改善した流動性を示している。
【０１１９】
驚くべきことに、本発明の組成物は、レオロジー特性の大幅な改善のみならず、良好な可燃特性を保持しながら、弾性係数（剛性）の増加も示している。
【０１２０】
表１ｃ：ガラス繊維およびＦＲ添加剤を含んでなる本発明の組成物ならびに比較例１３Ｖおよび１６Ｖ
以下の表において、[1/秒]での剪断速度と一緒に、溶融粘度値をそれぞれ報告する。
【表３】
0006804446.tif 000008
0006804446.tif 000009
【０１２１】
表１ｃには、本発明の組成物１４、１５、１７および１８に関する重要な特性が報告されている。比較例１３Ｖおよび１６Ｖは、並列して提示されている。表から、ジグリセロールエステルを一切含有しない比較例による組成物は、際立ってより劣ったメルトボリュームフローレートＭＶＲを有することが明らかとなっている。本発明の組成物の流動曲線は、全ての剪断範囲にわたって、種々の測定温度のそれぞれにおいて際立って低減した溶融粘度を示し、改善した流動性を示している。
【０１２２】
驚くべきことに、本発明の組成物は、レオロジー特性の大幅な改善のみならず、良好な可燃特性も示している。
【０１２３】
表１ｄ：ガラス繊維およびＦＲ添加剤を含んでなる本発明の組成物ならびに較例１９Ｖおよび２２Ｖ
以下の表において、[1/秒]での剪断速度と一緒に、溶融粘度値をそれぞれ報告する。  
【表４】
0006804446.tif 000010
0006804446.tif 000011
0006804446.tif 000012
【０１２４】
表１ｄには、本発明の組成物２０、２１、２３および２４に関する重要な特性が報告されている。比較例１９Ｖおよび２２Ｖは、並列して提示されている。表から、ジグリセロールエステルを一切含有しない比較例による組成物は、際立ってより劣ったメルトボリュームフローレートＭＶＲを有することが明らかとなっている。本発明の組成物の流動曲線は、全ての剪断範囲にわたって、種々の測定温度のそれぞれにおいて際立って低減した溶融粘度を示し、改善した流動性を示している。
【０１２５】
表１ｅ：ガラス繊維を含んでなる本発明の組成物ならびに比較例２５Ｖおよび２８Ｖ
以下の表において、［１／秒］での剪断速度と一緒に、溶融粘度値をそれぞれ報告する。
【表５】
0006804446.tif 000013
0006804446.tif 000014
【０１２６】
表１ｅには、本発明の組成物２６、２７、２９および３０に関する重要な特性が報告されている。比較例２５Ｖおよび２８Ｖは、並列して提示されている。表から、ジグリセロールエステルを一切含有しない比較例による組成物は、際立ってより劣ったメルトボリュームフローレートＭＶＲを有することが明らかとなっている。本発明の組成物の流動曲線は、全ての剪断範囲にわたって、種々の測定温度のそれぞれにおいて際立って低減した溶融粘度を示し、改善した流動性を示している。
【０１２７】
表１ｆ：ガラス繊維を含んでなる本発明の組成物ならびに比較例３１Ｖおよび  ３４Ｖ
以下の表において、［１／秒］での剪断速度と一緒に、溶融粘度値をそれぞれ報告する。
【表６】
0006804446.tif 000015
0006804446.tif 000016
【０１２８】
表１ｆには、本発明の組成物32、33、35および36に関する重要な特性が報告されている。比較例３１Vおよび３４Vは、並列して提示されている。表から、ジグリセロールエステルを一切含有しない比較例による組成物は、際立ってより劣ったメルトボリュームフローレートＭＶＲを有することが明らかとなっている。本発明の組成物の流動曲線は、全ての剪断範囲にわたって、種々の測定温度のそれぞれにおいて際立って低減した溶融粘度を示し、改善した流動性を示している。
【０１２９】
【表７】
0006804446.tif 000017
0006804446.tif 000018
【０１３０】
表１ｇには、本発明の組成物３８〜４３に関する重要な特性が報告されている。比較例３７Ｖは、並列して提示されている。表から、ジグリセロールエステルを一切含有しない比較例による組成物は、際立ってより劣ったメルトボリュームフローレートＭＶＲを有することが明らかとなっている。
【０１３１】
例４１は、燃焼試験において、改善した流動速度にもかかわらず、ＵＬ  ９４−５Ｖ等級が保持されていることを示している。例４２は、９４−５Ｖ試験において、およそ変化していないＭＶＲについてはより高い等級を達成可能であることを示している（１．５ｍｍで５ＶＢ〜５ＶＡ）。
【０１３２】
表２ａ：炭素繊維を含んでなる本発明の組成物および比較例４４Ｖ
以下の表において、[1/秒]での剪断速度と一緒に、溶融粘度値をそれぞれ報告する。
【表８】
0006804446.tif 000019
0006804446.tif 000020
【０１３３】
表２には、本発明の組成物４５〜４７に関する重要な特性が報告されている。比較例４４Ｖは、並列して提示されている。表から、ジグリセロールエステルを一切含有しない比較例による組成物は、際立ってより劣ったメルトボリュームフローレートＭＶＲを有することが明らかとなっている。本発明の組成物の流動曲線は、全ての剪断範囲にわたって、種々の測定温度のそれぞれにおいて際立って低減した溶融粘度を示し、改善した流動性を示している。
【０１３４】
表２ｂ：炭素繊維を含んでなる本発明の組成物ならびに比較例４８Ｖおよび５２Ｖ
以下の表において、［１／秒］での剪断速度と一緒に、溶融粘度値をそれぞれ報告する。
【表９】
0006804446.tif 000021
0006804446.tif 000022
【０１３５】
本発明の組成物４９〜５１および５３〜５５に関する重要な特性が報告されている。比較例４８Ｖおよび５２Ｖは、並列して提示されている。表から、ジグリセロールエステルを一切含有しない比較例による組成物は、際立ってより劣ったメルトボリュームフローレートＭＶＲを有することが明らかとなっている。本発明の組成物の流動曲線は、全ての剪断範囲にわたって、種々の測定温度のそれぞれにおいて際立って低減した溶融粘度を示し、改善した流動性を示している。
【０１３６】
【表１０】
0006804446.tif 000023
【０１３７】
表３ａには、本発明の組成物６４〜６６に関する重要な特性が報告されている。比較例５６Ｖ〜６３Ｖは、並列して提示されている。表から、ジグリセロールエステルを一切含有しない比較例による組成物は、際立ってより劣ったメルトボリュームフローレートＭＶＲを有することが明らかとなっている。
【０１３８】
【表１１】
0006804446.tif 000024
【０１３９】
表３ｂには、本発明の組成物７５〜７７に関する重要な特性が報告されている。比較例６７Ｖ〜７４Ｖは、並列して提示されている。表から、ジグリセロールエステルを一切含有しない比較例による組成物は、際立ってより劣ったメルトボリュームフローレートＭＶＲを有することが明らかとなっている。
【０１４０】
【表１２】
0006804446.tif 000025
【０１４１】
表３ｃには、本発明の組成物８４に関する重要な特性が報告されている。比較例７８Ｖ〜８３Ｖ、具体的には８０Ｖおよび８３Ｖは、並列して提示されている。表から、ジグリセロールエステルを一切含有しない比較例による組成物は、際立ってより劣ったメルトボリュームフローレートＭＶＲを有することが明らかとなっている。